【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
オレフィン（共）重合体を含む樹脂材料、及び波長変換材料を含む太陽電池用封止膜であって、
波長変換材料が、下記式（Ｉ）：
【化１】
2014197683.tif 000001
［式中、Ｒは全て水素原子であり、ｎは１である。］
で表わされるユウロピウム錯体であり、
前記波長変換材料の含有量が、前記樹脂材料１００質量部に対して０．０１〜０．１質
量部であり、
前記波長変換材料は直接、当該太陽電池用封止膜に含まれており、
前記オレフィン（共）重合体は、エチレン−酢酸ビニル共重合体（ＥＶＡ）、エチレン−メタクリル酸メチル共重合体（ＥＭＭＡ）及びメタロセン触媒を用いて重合されたエチレン・α−オレフィン共重合体（ｍ−ＬＬＤＰＥ）からなる群から選択される少なくとも１種の重合体であり、
さらに、架橋剤、架橋助剤及びシランカップリング剤を含み、
前記架橋剤の含有量が、前記樹脂材料１００質量部に対して、０．３５〜１．３質量部であり、
前記架橋助剤の含有量が、前記樹脂材料１００質量部に対して、０．５〜１．５質量部であり、
前記シランカップリング剤の含有量が、前記樹脂材料１００質量部に対して、０．１〜２質量部であり、
ガラスからなる表面側透明保護部材と、裏面側保護部材との間に配置されることを特徴とする太陽電池用封止膜。
【請求項２】
前記架橋剤が、２，５−ジメチル−２，５−ジ（ｔｅｒｔ−ブチルパーオキシ）ヘキサン、又はｔｅｒｔ−ブチルパーオキシ−２−エチルヘキシルモノカーボネートである、請求項１に記載の太陽電池用封止膜。
【請求項３】
前記架橋助剤が、トリアリルイソシアヌレートである、請求項１又は２に記載の太陽電池用封止膜。
【請求項４】
前記シランカップリング剤が、γ−メタクリロキシプロピルトリメトキシシランである、請求項１〜３のいずれか１項に記載の太陽電池用封止膜。
【請求項５】
前記エチレン−酢酸ビニル共重合体の酢酸ビニル含有率が２０〜３５質量％である、請求項１〜４のいずれか１項に記載の太陽電池用封止膜。
【請求項６】
前記エチレン−メタクリル酸メチル共重合体のメタクリル酸メチルの含有率が２０〜３０質量％である、請求項１〜５のいずれか１項に記載の太陽電池用封止膜。
【請求項７】
前記波長変換材料の励起波長に相当する３２５ｎｍの光線を、太陽電池用封止膜に照射したときに得られる蛍光発光スペクトルにおける波長５８０〜６４０ｎｍの発光ピーク面積を蛍光強度とし、
１０００Ｗ／ｃｍ２の照射強度を有する紫外線ランプから２３５ｍｍの距離に、前記太陽電池用封止膜を配置し、温度６３℃条件下で連続照射し、経時的に前記蛍光強度を測定したとき、前記太陽電池用封止膜の蛍光強度が、照射前の蛍光強度に対して３０％に低下するまでに要する時間が、１０時間以上である請求項１〜６のいずれか１項に記載の太陽電池用封止膜。
【請求項８】
前記太陽電池用封止膜の架橋後の、波長４００〜１０００ｎｍの光線透過率が、９１．０５〜９１．２０％である、請求項１〜７のいずれか１項に記載の太陽電池用封止膜。
【請求項９】
前記太陽電池用封止膜の架橋後の、ＪＩＳ  Ｋ  ７１０５に従うヘイズが、０．２５〜１．４％である、請求項１〜８のいずれか１項に記載の太陽電池用封止膜。
【請求項１０】
請求項１〜９の何れか１項に記載の太陽電池用封止膜により太陽電池素子を封止してなることを特徴とする太陽電池。
【手続補正２】
【補正対象書類名】明細書
【補正対象項目名】００１１
【補正方法】変更
【補正の内容】
【００１１】
［式中、Ｒは全て水素原子であり、ｎは１である。］
で表わされるユウロピウム錯体であり、
前記波長変換材料の含有量が、前記樹脂材料１００質量部に対して０．０１〜０．１質
量部であり、
前記波長変換材料は直接、当該太陽電池用封止膜に含まれており、
前記オレフィン（共）重合体は、エチレン−酢酸ビニル共重合体（ＥＶＡ）、エチレン−メタクリル酸メチル共重合体（ＥＭＭＡ）及びメタロセン触媒を用いて重合されたエチレン・α−オレフィン共重合体（ｍ−ＬＬＤＰＥ）からなる群から選択される少なくとも１種の重合体であり、
さらに、架橋剤、架橋助剤及びシランカップリング剤を含み、
前記架橋剤の含有量が、前記樹脂材料１００質量部に対して、０．３５〜１．３質量部であり、
前記架橋助剤の含有量が、前記樹脂材料１００質量部に対して、０．５〜１．５質量部であり、
前記シランカップリング剤の含有量が、前記樹脂材料１００質量部に対して、０．１〜２質量部であり、
ガラスからなる表面側透明保護部材と、裏面側保護部材との間に配置されることを特徴とする太陽電池用封止膜により達成される。
【手続補正３】
【補正対象書類名】明細書
【補正対象項目名】００１４
【補正方法】変更
【補正の内容】
【００１４】
（１）前記波長変換材料の励起波長に相当する３２５ｎｍの光線を、太陽電池用封止膜に照射したときに得られる蛍光発光スペクトルにおける波長５８０〜６４０ｎｍの発光ピーク面積を蛍光強度とし、１０００Ｗ／ｃｍ２の照射強度を有する紫外線ランプから２３５ｍｍの距離に、前記太陽電池用封止膜を配置し、温度６３℃条件下で連続照射し、経時的に前記蛍光強度を測定したとき、前記太陽電池用封止膜の蛍光強度が、照射前の蛍光強度に対して３０％に低下するまでに要する時間が、１０時間以上である。
【手続補正４】
【補正対象書類名】明細書
【補正対象項目名】００２０
【補正方法】変更
【補正の内容】
【００２０】
［式中、Ｒは全て水素原子であり、ｎは１である。］
で表わされるユウロピウム錯体を含む。
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】変更
【補正の内容】
【００２４】
上記ユウロピウム錯体は、式（Ｉ）中のｎが１であり、Ｒが全て水素原子であるＥｕ（ｈｆａ）３（ＴＰＰＯ）２であり、耐紫外線性に特に優れる。Ｅｕ（ｈｆａ）３（ＴＰＰＯ）２はトリフェニルホスフィンオキシドとヘキサフルオロアセチルアセトンの２種の配位子が中心元素である希土類金属のユウロピウムに配位しているユウロピウム錯体である。
【手続補正７】
【補正対象書類名】明細書
【補正対象項目名】００２５
【補正方法】変更
【補正の内容】
【００２５】
式（Ｉ）のユウロピウム錯体の含有量は、太陽電池用封止膜の樹脂材料１００質量部に
対して０．０１〜０．１質量部の範囲内で配合される。一般に、０．０００００１質量
部を下回ると、十分な波長変換効果が得られないおそれがあり、特に０．００００１質量
部以上、更に０．０００１質量部以上であることが好ましい。一方、１質量部を上回ると
、太陽光を発電素子に十分に入射させるために必要な透明性を確保し難くなるおそれがあ
り、またコスト的にも不利となり易い。特に０．１質量部以下、更に０．０１質量部以下
であることが好ましい。
【手続補正８】
【補正対象書類名】明細書
【補正対象項目名】００７３
【補正方法】変更
【補正の内容】
【００７３】
【表１】
2014197683.tif 000002
【手続補正９】
【補正対象書類名】明細書
【補正対象項目名】００７４
【補正方法】変更
【補正の内容】
【００７４】
【表２】
2014197683.tif 000003
【手続補正１０】
【補正対象書類名】明細書
【補正対象項目名】００７５
【補正方法】変更
【補正の内容】
【００７５】
【表３】
2014197683.tif 000004
【手続補正１１】
【補正対象書類名】明細書
【補正対象項目名】００７６
【補正方法】変更
【補正の内容】
【００７６】
【表４】
2014197683.tif 000005